(57)【要約】  本開示は、充放電効率をさらに向上させた電池を提供する。本開示による電池は、正極と、負極と、前記正極と前記負極との間に設けられる電解質層と、を備える。前記電解質層は、第１電解質層と第２電解質層とを含む。前記第２電解質層は、前記第１電解質層と前記負極との間に設けられている。前記第１電解質層は、第１固体電解質材料を含む。前記第２電解質層は、前記第１固体電解質材料とは異なる材料である第２固体電解質材料を含む。前記第１固体電解質材料は、Ｌｉ、Ｍ、およびＸを含み、かつ、硫黄を含まない。Ｍは、Ｌｉ以外の金属元素および半金属元素からなる群より選ばれる少なくとも１つを含む。Ｘは、Ｃｌ、Ｂｒ、およびＩからなる群より選ばれる少なくとも１種である。前記第２固体電解質材料のリチウムに対する還元電位は、前記第１固体電解質材料のリチウムに対する還元電位よりも、低い。
2019146294.tif 000002
【特許請求の範囲】
【請求項１】
正極と、
負極と、
前記正極と前記負極との間に設けられる電解質層と、
を備え、
前記電解質層は、第１電解質層と第２電解質層とを含み、
前記第２電解質層は、前記第１電解質層と前記負極との間に設けられ、
前記第１電解質層は、第１固体電解質材料を含み、
前記第２電解質層は、前記第１固体電解質材料とは異なる第２固体電解質材料を含み、
前記第１固体電解質材料は、Ｌｉ、Ｍ、およびＸを含み、かつ、硫黄を含まず、
Ｍは、Ｌｉ以外の金属元素および半金属元素からなる群より選ばれる少なくとも１つであり、
Ｘは、Ｃｌ、Ｂｒ、およびＩからなる群より選ばれる少なくとも１つであり、
前記第２固体電解質材料のリチウムに対する還元電位は、前記第１固体電解質材料のリチウムに対する還元電位よりも、低い、
電池。
【請求項２】
前記第１固体電解質材料は、下記の組成式（１）により表され、
ＬｉαＭβＸγ  ・・・式（１）
ここで、α、β、およびγは、いずれも０より大きい値である、
請求項１に記載の電池。
【請求項３】
前記Ｍは、Ｙを含む、
請求項１または２に記載の電池。
【請求項４】
前記第１固体電解質材料は、Ｌｉ２．５Ｙ０．５Ｚｒ０．５Ｃｌ６である、
請求項３に記載の電池。
【請求項５】
前記第１電解質層は、前記負極とは接触せずに位置する、
請求項１から４のいずれかに記載の電池。
【請求項６】
前記正極は、前記第１固体電解質材料を含む、
請求項１から５のいずれかに記載の電池。
【請求項７】
前記第２固体電解質材料は、下記の組成式（２）により表され、
Ｌｉα’Ｍ’β’Ｘ’γ’  ・・・式（２）
ここで、α’、β’、およびγ’は、いずれも０より大きい値であり、
Ｍ’は、Ｌｉ以外の金属元素および半金属元素からなる群より選ばれる少なくとも１つを含み、
Ｘ’は、Ｃｌ、Ｂｒ、およびＩからなる群より選ばれる少なくとも１つである、
請求項１から６のいずれかに記載の電池。
【請求項８】
前記Ｍ’は、イットリウムを含む、
請求項７に記載の電池。
【請求項９】
前記第２固体電解質材料は、
Ｌｉ３ＹＣｌ６、
Ｌｉ３ＹＢｒ６、または、
Ｌｉ３ＹＢｒ２Ｃｌ２Ｉ２である、
請求項８に記載の電池。
【発明の詳細な説明】
【技術分野】
【０００１】
本開示は、電池に関する。
【背景技術】
【０００２】
特許文献１には、インジウムを含むハロゲン化物を固体電解質として用いた全固体電池が開示されている。
【先行技術文献】
【特許文献】
【０００３】
【特許文献１】特開２００６−２４４７３４号公報
【発明の概要】
【発明が解決しようとする課題】
【０００４】
従来技術においては、電池の充放電効率のさらなる向上が望まれる。
【課題を解決するための手段】
【０００５】
本開示の一様態における電池は、正極と、負極と、前記正極と前記負極との間に設けられる電解質層と、を備え、
前記電解質層は、第１電解質層と第２電解質層とを含み、
前記第２電解質層は、前記第１電解質層と前記負極との間に設けられ、
前記第１電解質層は、第１固体電解質材料を含み、
前記第２電解質層は、前記第１固体電解質材料とは異なる材料である第２固体電解質材
料を含み、
前記第１固体電解質材料は、Ｌｉ、Ｍ、およびＸを含み、かつ、硫黄を含まず、
Ｍは、Ｌｉ以外の金属元素および半金属元素からなる群より選ばれる少なくとも１つであり、
Ｘは、Ｃｌ、Ｂｒ、およびＩからなる群より選ばれる少なくとも１つであり、
前記第２固体電解質材料のリチウムに対する還元電位は、前記第１固体電解質材料のリチウムに対する還元電位よりも、低い。
【発明の効果】
【０００６】
本開示によれば、電池の充放電効率を向上させることができる。
【図面の簡単な説明】
【０００７】
【図１】図１は、実施の形態１における電池１０００の断面図を示す。
【図２】図２は、実施の形態１における電池１１００の断面図を示す。
【図３】図３は、実施例１および比較例１における電池の初期充放電特性を示すグラフである。
【発明を実施するための形態】
【０００８】
以下、本開示の実施の形態が、図面を参照しながら説明される。
【０００９】
（実施の形態１）
図１は、実施の形態１における電池１０００の概略構成を示す断面図である。
【００１０】
実施の形態１における電池１０００は、正極２０１、負極２０２、および電解質層１００を備える。
【００１１】
電解質層１００は、正極２０１および負極２０２の間に設けられる。
【００１２】
電解質層１００は、第１電解質層１０１および第２電解質層１０２を含む。
【００１３】
第２電解質層１０２は、第１電解質層１０１および負極２０２の間に設けられる。
【００１４】
第１電解質層１０１は、第１固体電解質材料を含む。
【００１５】
第２電解質層１０２は、第２固体電解質材料を含む。第２固体電解質材料は、第１固体電解質材料とは異なる材料である。
【００１６】
第１固体電解質材料は、下記の組成式（１）により表される材料である。
ＬｉαＭβＸγ  ・・・式（１）
ここで、α、β、およびγは、それぞれ独立して、０より大きい値である。
Ｍは、Ｌｉ以外の金属元素および半金属元素から選択される少なくとも１つを含む。
Ｘは、Ｃｌ、Ｂｒ、およびＩからなる群より選ばれる少なくとも１つである。
【００１７】
第２固体電解質材料のリチウムに対する還元電位は、第１固体電解質材料のリチウムに対する還元電位よりも、低い。
【００１８】
還元電位の低い第２固体電解質材料を用いることにより、高いイオン伝導性を有するハロゲン化物固体電解質から形成される第１固体電解質材料の還元が抑制される。これにより、電池の充放電効率を向上させることができる。
【００１９】
本明細書において用いられる用語「半金属元素」とは、Ｂ、Ｓｉ、Ｇｅ、Ａｓ、Ｓｂ、およびＴｅからなる群から選択される少なくとも１つである。
【００２０】
本明細書において用いられる「金属元素」は、 
（ｉ）周期表１族から１２族中に含まれるすべての元素（ただし、水素を除く）、および 
（ｉｉ）周期表１３族から１６族に含まれるすべての元素（ただし、Ｂ、Ｓｉ、Ｇｅ、Ａｓ、Ｓｂ、Ｔｅ、Ｃ、Ｎ、Ｐ、Ｏ、Ｓ、およびＳｅを除く） 
を含む。すなわち、ハロゲン化合物と無機化合物を形成した際に、カチオンとなりうる元素群である。
【００２１】
なお、組成式（１）においては、Ｍは、Ｙ（すなわち、イットリウム）を含んでもよい。すなわち、第１固体電解質材料は、金属元素ＭとしてＹを含んでもよい。
【００２２】
以上の構成によれば、第１固体電解質材料のイオン導電率を、より向上することができる。これにより、電池の充放電効率を、より向上させることができる。
【００２３】
Ｙを含む第１固体電解質材料として、例えば、ＬｉａＭｅｂＹｃＸ６（ａ＋ｍｂ＋３ｃ＝６、かつ、ｃ＞０を満たす）（Ｍｅ：Ｌｉ、Ｙ以外の金属元素と半金属元素の少なくとも１つ）（ｍ：Ｍｅの価数）の組成式で表される化合物であってもよい。
【００２４】
Ｍｅとしては、Ｍｇ、Ｃａ、Ｓｒ、Ｂａ、Ｚｎ、Ｓｃ、Ａｌ、Ｇａ、Ｂｉ、Ｚｒ、Ｈｆ、Ｔｉ、Ｓｎ、Ｔａ、およびＮｂからなる群より選択される少なくとも１つを用いてもよい。
【００２５】
以上の構成によれば、第１固体電解質材料のイオン導電率をより向上することができる。
【００２６】
なお、第１固体電解質材料は、Ｌｉ２．５Ｙ０．５Ｚｒ０．５Ｃｌ６、であってもよい。
【００２７】
以上の構成によれば、第１固体電解質材料のイオン導電率をより向上させることができる。
【００２８】
なお、第１固体電解質材料は、下記の組成式（Ａ１）により表される材料であってもよい。
Ｌｉ６−３ｄＹｄＸ６・・・式（Ａ１）
ここで、組成式（Ａ１）においては、Ｘは、Ｃｌ、Ｂｒ、およびＩからなる群より選択される二種以上の元素である。
【００２９】
また、組成式（Ａ１）においては、０＜ｄ＜２を満たす。
【００３０】
以上の構成によれば、第１固体電解質材料のイオン導電率を、より向上することができる。これにより、電池の充放電効率を、より向上させることができる。
【００３１】
なお、第１固体電解質材料は、下記の組成式（Ａ２）により表される材料であってもよい。
Ｌｉ３ＹＸ６・・・式（Ａ２）
ここで、組成式（Ａ２）においては、Ｘは、Ｃｌ、Ｂｒ、およびＩからなる群より選択される二種以上の元素である。すなわち、組成式（Ａ１）において、ｄ＝１であってもよい。
【００３２】
以上の構成によれば、第１固体電解質材料のイオン導電率を、より向上することができる。これにより、電池の充放電効率を、より向上させることができる。
【００３３】
なお、第１固体電解質材料は、下記の組成式（Ａ３）により表される材料であってもよい。
Ｌｉ３−３δＹ１＋δＣｌ６・・・式（Ａ３）
ここで、組成式（Ａ３）においては、０＜δ≦０．１５が満たされる。
【００３４】
以上の構成によれば、第１固体電解質材料のイオン導電率を、より向上することができる。これにより、電池の充放電効率を、より向上させることができる。
【００３５】
なお、第１固体電解質材料は、下記の組成式（Ａ４）により表される材料であってもよい。
Ｌｉ３−３δＹ１＋δＢｒ６・・・式（Ａ４）
ここで、組成式（Ａ４）においては、０＜δ≦０．２５が満たされる。
【００３６】
以上の構成によれば、第１固体電解質材料のイオン導電率を、より向上することができる。これにより、電池の充放電効率を、より向上させることができる。
【００３７】
なお、第１固体電解質材料は、下記の組成式（Ａ５）により表される材料であってもよい。
Ｌｉ３−３δ＋ａＹ１＋δ−ａＭｅａＣｌ６−ｘ−ｙＢｒｘＩｙ  ・・・式（Ａ５）
ここで、組成式（Ａ５）においては、Ｍｅは、Ｍｇ、Ｃａ、Ｓｒ、Ｂａ、およびＺｎからなる群より選択される少なくとも１つである。
【００３８】
また、組成式（Ａ５）においては、
−１＜δ＜２、
０＜ａ＜３、
０＜（３−３δ＋ａ）、
０＜（１＋δ−ａ）、
０≦ｘ≦６、
０≦ｙ≦６、および
（ｘ＋ｙ）≦６、
が満たされる。
【００３９】
以上の構成によれば、第１固体電解質材料のイオン導電率を、より向上することができる。これにより、電池の充放電効率を、より向上させることができる。
【００４０】
なお、第１固体電解質材料は、下記の組成式（Ａ６）により表される材料であってもよい。
Ｌｉ３−３δＹ１＋δ−ａＭｅａＣｌ６−ｘ−ｙＢｒｘＩｙ  ・・・式（Ａ６）
ここで、組成式（Ａ６）においては、Ｍｅは、Ａｌ、Ｓｃ、Ｇａ、およびＢｉからなる群より選択される少なくとも１つである。
【００４１】
また、組成式（Ａ６）においては、
−１＜δ＜１、
０＜ａ＜２、
０＜（１＋δ−ａ）、
０≦ｘ≦６、
０≦ｙ≦６、および
（ｘ＋ｙ）≦６、
が満たされる。
【００４２】
以上の構成によれば、第１固体電解質材料のイオン導電率を、より向上することができる。これにより、電池の充放電効率を、より向上させることができる。
【００４３】
なお、第１固体電解質材料は、下記の組成式（Ａ７）により表される材料であってもよい。
Ｌｉ３−３δ−ａＹ１＋δ−ａＭｅａＣｌ６−ｘ−ｙＢｒｘＩｙ  ・・・式（Ａ７）
ここで、組成式（Ａ７）においては、Ｍｅは、Ｚｒ、Ｈｆ、およびＴｉからなる群より選択される少なくとも１つである。
【００４４】
また、組成式（Ａ７）においては、
−１＜δ＜１、
０＜ａ＜１．５、
０＜（３−３δ−ａ）、
０＜（１＋δ−ａ）、
０≦ｘ≦６、
０≦ｙ≦６、および
（ｘ＋ｙ）≦６、
が満たされる。
【００４５】
以上の構成によれば、第１固体電解質材料のイオン導電率を、より向上することができる。これにより、電池の充放電効率を、より向上させることができる。
【００４６】
なお、第１固体電解質材料は、下記の組成式（Ａ８）により表される材料であってもよい。
Ｌｉ３−３δ−２ａＹ１＋δ−ａＭｅａＣｌ６−ｘ−ｙＢｒｘＩｙ  ・・・式（Ａ８）
ここで、組成式（Ａ８）においては、Ｍｅは、ＴａおよびＮｂからなる群より選択される少なくとも１つである。
【００４７】
また、組成式（Ａ８）においては、
−１＜δ＜１、
０＜ａ＜１．２、
０＜（３−３δ−２ａ）、
０＜（１＋δ−ａ）、
０≦ｘ≦６、
０≦ｙ≦６、および
（ｘ＋ｙ）≦６、
が満たされる。
【００４８】
以上の構成によれば、第１固体電解質材料のイオン導電率を、より向上することができる。これにより、電池の充放電効率を、より向上させることができる。
【００４９】
なお、第１固体電解質材料として、例えば、Ｌｉ３ＹＸ６、Ｌｉ２ＭｇＸ４、Ｌｉ２ＦｅＸ４、Ｌｉ（Ａｌ、Ｇａ、Ｉｎ）Ｘ４、Ｌｉ３（Ａｌ、Ｇａ、Ｉｎ）Ｘ６、など、が用いられうる。
【００５０】
なお、第１電解質層１０１は、第１固体電解質材料を、主成分として、含んでもよい。すなわち、第１電解質層１０１は、第１固体電解質材料を、例えば、第１電解質層１０１の全体に対する重量割合で５０％以上（５０重量％以上）、含んでもよい。
【００５１】
以上の構成によれば、電池の充放電特性を、より向上させることができる。
【００５２】
なお、第１電解質層１０１は、第１固体電解質材料を、例えば、第１電解質層１０１の全体に対する重量割合で７０％以上（７０重量％以上）、含んでもよい。
【００５３】
以上の構成によれば、電池の充放電特性を、より向上させることができる。
【００５４】
第１電解質層１０１は、さらに、不可避的な不純物を含み得る。第１電解質層１０１は、固体電解質材料の合成のために用いられた出発原料を含み得る。第１電解質層１０１は、固体電解質材料を合成する際に生成した副生成物または分解生成物を含み得る。
【００５５】
第１電解質層１０１に含まれる固体電解質材料の第１電解質層１０１に対する重量比は、実質的に１であり得る。「重量比が実質的に１である」とは、第１電解質層１０１に含まれ得る不可避不純物を考慮せずに算出された重量比が１であるという意味である。すなわち、第１電解質層１０１は、固体電解質材料のみから構成されていてもよい。
【００５６】
以上の構成によれば、電池の充放電特性を、より向上させることができる。
【００５７】
なお、第１電解質層１０１は、第１固体電解質材料のみから構成されていてもよい。
【００５８】
なお、第１電解質層１０１は、負極２０２とは接触せずに位置してもよい。
【００５９】
以上の構成によれば、電気化学的に安定な第２電解質層１０２を第１電解質層１０１および負極２０２の間に挿入できる。このため、還元に弱い第１電解質層１０１と負極の接触を抑制できる。これにより、第１電解質層１０１の還元を、より抑制することができる。
【００６０】
第２固体電解質材料としては、例えば、ハロゲン化物固体電解質、硫化物固体電解質、酸化物固体電解質、有機ポリマー固体電解質、など、が用いられうる。
【００６１】
なお、第２固体電解質材料は、下記の組成式（２）により表される材料であってもよい。
Ｌｉα’Ｍ’β’Ｘ’γ’  ・・・式（２）
ここで、α’、β’、およびγ’は、それぞれ独立して、０より大きい値である。
Ｍ’は、Ｌｉ以外の金属元素および半金属元素からなる群より選ばれる少なくとも１つを含む。
Ｘ’は、Ｃｌ、Ｂｒ、およびＩからなる群より選ばれる少なくとも１つである。
【００６２】
以上の構成によれば、第２固体電解質材料のイオン導電率を、より向上することができる。これにより、電池の充放電効率を、より向上させることができる。
【００６３】
なお、組成式（２）においては、Ｍ’は、Ｙ（すなわち、イットリウム）を含んでもよい。
【００６４】
すなわち、第２固体電解質材料は、金属元素Ｍ’としてＹを含んでもよい。
【００６５】
以上の構成によれば、第２固体電解質材料のイオン導電率を、より向上することができる。これにより、電池の充放電効率を、より向上させることができる。
【００６６】
なお、第２固体電解質材料は、Ｌｉ３ＹＣｌ６、Ｌｉ３ＹＢｒ６、またはＬｉ３ＹＢｒ２Ｃｌ２Ｉ２であってもよい。
【００６７】
以上の構成によれば、第２固体電解質材料のイオン導電率を、より向上することができる。これにより、電池の充放電効率を、より向上させることができる。
【００６８】
なお、第２電解質層１０２は、第２固体電解質材料を、主成分として、含んでもよい。すなわち、第２電解質層１０２は、第２固体電解質材料を、例えば、第２電解質層１０２の全体に対する重量割合で５０％以上（５０重量％以上）、含んでもよい。
【００６９】
以上の構成によれば、電池の充放電特性を、より向上させることができる。
【００７０】
なお、第２電解質層１０２は、第２固体電解質材料を、例えば、第２電解質層１０２の全体に対する重量割合で７０％以上（７０重量％以上）、含んでもよい。
【００７１】
以上の構成によれば、電池の充放電特性を、より向上させることができる。
【００７２】
第２電解質層１０２は、さらに、不可避的な不純物を含み得る。第２電解質層１０２は、固体電解質材料の合成のために用いられた出発原料を含み得る。電解質層１０２は、固体電解質材料を合成する際に生成した副生成物または分解生成物を含み得る。
【００７３】
第２電解質層１０２に含まれる固体電解質材料の第２電解質層１０２に対する重量比は、実質的に１であり得る。「重量比が実質的に１である」とは、第２電解質層１０２に含まれ得る不可避不純物を考慮せずに算出された重量比が１であるという意味である。すなわち、第１電解質層１０２は、固体電解質材料のみから構成されていてもよい。
【００７４】
以上の構成によれば、電池の充放電特性を、より向上させることができる。
【００７５】
なお、第２電解質層１０２は、第２固体電解質材料のみから構成されていてもよい。
【００７６】
なお、第１電解質層１０１と第２電解質層１０２とは、固体電解質材料として挙げられた材料のうちの２種以上を含んでもよい。
【００７７】
第１電解質層１０１と第２電解質層１０２の合計厚みは１μｍ以上かつ３００μｍ以下であってもよい。第１電解質層１０１と第２電解質層１０２の合計厚みが１μｍ未満である場合には、正極２０１および負極２０２が短絡する可能性が高まる。また、第１電解質層１０１と第２電解質層１０２の合計厚みが３００μｍを超える場合には、高出力での動作が困難となる可能性がある。
【００７８】
正極２０１は、金属イオン（例えば、リチウムイオン）を吸蔵・放出する特性を有する材料を含む。正極２０１は、例えば、正極活物質（例えば、正極活物質粒子２１１）を含む。
【００７９】
正極活物質には、例えば、
リチウム含有遷移金属酸化物（例えば、Ｌｉ（ＮｉＣｏＡｌ）Ｏ２、Ｌｉ（ＮｉＣｏＭｎ）Ｏ２、ＬｉＣｏＯ２、など）、
遷移金属フッ化物、
ポリアニオン材料、
フッ素化ポリアニオン材料、
遷移金属硫化物、
遷移金属オキシ硫化物、
遷移金属オキシ窒化物、など
が用いられうる。
特に、正極活物質として、リチウム含有遷移金属酸化物を用いた場合には、製造コストを安くでき、平均放電電圧を高めることができる。
【００８０】
正極２０１は、固体電解質材料を含んでもよい。以上の構成によれば、正極２０１の内部のリチウムイオン伝導性を高め、高出力での動作が可能となる。
【００８１】
固体電解質材料としては、ハロゲン化物固体電解質または硫化物固体電解質、酸化物固体電解質、高分子固体電解質、錯体水素化物固体電解質が含まれてもよい。
【００８２】
ハロゲン化物固体電解質としては、例えば、第１電解質層１０１に用いられる第１固体電解質材料の例示としてあげる材料などが用いられうる。
【００８３】
硫化物固体電解質としては、例えば、Ｌｉ２Ｓ−Ｐ２Ｓ５、Ｌｉ２Ｓ−ＳｉＳ２、Ｌｉ２Ｓ−Ｂ２Ｓ３、Ｌｉ２Ｓ−ＧｅＳ２、Ｌｉ３．２５Ｇｅ０．２５Ｐ０．７５Ｓ４、Ｌｉ１０ＧｅＰ２Ｓ１２、など、が用いられうる。また、これらに、ＬｉＸ（Ｘ：Ｆ、Ｃｌ、Ｂｒ、Ｉ）、Ｌｉ２Ｏ、ＭＯｑ、ＬｉｐＭＯｑ（Ｍ：Ｐ、Ｓｉ、Ｇｅ、Ｂ、Ａｌ、Ｇａ、Ｉｎ、Ｆｅ、Ｚｎのいずれか）（ｐ、ｑ：自然数）などの、材料が用いられうる。
【００８４】
酸化物固体電解質としては、例えば、
ＬｉＴｉ２（ＰＯ４）３およびその元素置換体を代表とするＮＡＳＩＣＯＮ型固体電解質、
（ＬａＬｉ）ＴｉＯ３系のペロブスカイト型固体電解質、
Ｌｉ１４ＺｎＧｅ４Ｏ１６、Ｌｉ４ＳｉＯ４、ＬｉＧｅＯ４およびその元素置換体を代表とするＬＩＳＩＣＯＮ型固体電解質、
Ｌｉ７Ｌａ３Ｚｒ２Ｏ１２およびその元素置換体を代表とするガーネット型固体電解質、
Ｌｉ３ＮおよびそのＨ置換体、
Ｌｉ３ＰＯ４およびそのＮ置換体、
ＬｉＢＯ２、Ｌｉ３ＢＯ３などのＬｉ−Ｂ−Ｏ化合物をベースとして、Ｌｉ２ＳＯ４、Ｌｉ２ＣＯ３などが添加されたガラス、
ガラスセラミックス
など、が用いられうる。
【００８５】
高分子固体電解質としては、例えば、高分子化合物と、リチウム塩との化合物が用いられうる。高分子化合物はエチレンオキシド構造を有していてもよい。エチレンオキシド構造を有する高分子電解質は、リチウム塩を多く含有することができるので、イオン導電率をより高めることができる。リチウム塩としては、ＬｉＰＦ６、ＬｉＢＦ４、ＬｉＳｂＦ６、ＬｉＡｓＦ６、ＬｉＳＯ３ＣＦ３、ＬｉＮ（ＳＯ２ＣＦ３）２、ＬｉＮ（ＳＯ２Ｃ２Ｆ５）２、ＬｉＮ（ＳＯ２ＣＦ３）（ＳＯ２Ｃ４Ｆ９）、ＬｉＣ（ＳＯ２ＣＦ３）３、など、が使用されうる。リチウム塩として、これらから選択される１種のリチウム塩が、単独で、使用されうる。もしくは、リチウム塩として、これらから選択される２種以上のリチウム塩の混合物が、使用されうる。
【００８６】
錯体水素化物固体電解質としては、例えば、ＬｉＢＨ４−ＬｉＩ、ＬｉＢＨ４−Ｐ２Ｓ５など、が用いられうる。
【００８７】
正極２０１の厚みは、１０μｍ以上かつ５００μｍ以下であってもよい。正極の厚みが１０μｍ未満である場合には、十分な電池のエネルギー密度を確保することが困難となる可能性がある。また、正極の厚みが５００μｍを超える場合には、高出力での動作が困難となる可能性がある。
【００８８】
正極活物質は被覆してもよい。被覆材料としては、電子伝導性が低い材料が用いられうる。被覆材料として、酸化物材料、酸化物固体電解質などが用いられうる。
【００８９】
酸化物材料としては、例えば、ＳｉＯ２、Ａｌ２Ｏ３、ＴｉＯ２、Ｂ２Ｏ３、Ｎｂ２Ｏ５、ＷＯ３、ＺｒＯ２などが用いられうる。酸化物固体電解質としては、例えば、
ＬｉＮｂＯ３などのＬｉ−Ｎｂ−Ｏ化合物、
ＬｉＢＯ２、Ｌｉ３ＢＯ３などのＬｉ−Ｂ−Ｏ化合物、
ＬｉＡｌＯ２などのＬｉ−Ａｌ−Ｏ化合物、
Ｌｉ４ＳｉＯ４などのＬｉ−Ｓｉ−Ｏ化合物、
Ｌｉ２ＳＯ４、Ｌｉ４Ｔｉ５Ｏ１２などのＬｉ−Ｔｉ−Ｏ化合物、
Ｌｉ２ＺｒＯ３などのＬｉ−Ｚｒ−Ｏ化合物、
Ｌｉ２ＭｏＯ３などのＬｉ−Ｍｏ−Ｏ化合物、
ＬｉＶ２Ｏ５などのＬｉ−Ｖ−Ｏ化合物、
Ｌｉ２ＷＯ４などのＬｉ−Ｗ−Ｏ化合物
などが用いられうる。
【００９０】
酸化物固体電解質は、イオン導電率が高く、高電位安定性が高い。このため、酸化物固体電解質を用いることで、充放電効率をより向上することができる。
【００９１】
負極２０２は、金属イオン（例えば、リチウムイオン）を吸蔵・放出する特性を有する材料を含む。負極２０２は、例えば、負極活物質を含む。
【００９２】
負極活物質には、金属材料、炭素材料、酸化物、窒化物、錫化合物、珪素化合物、など、が使用されうる。金属材料は、単体の金属であってもよい。もしくは、金属材料は、合金であってもよい。金属材料の例として、リチウム金属、リチウム合金、など、が挙げられる。炭素材料の例として、天然黒鉛、コークス、黒鉛化途上炭素、炭素繊維、球状炭素、人造黒鉛、非晶質炭素、など、が挙げられる。容量密度の観点から、珪素（Ｓｉ）、錫（Ｓｎ）、珪素化合物、錫化合物、を好適に使用できる。
【００９３】
負極２０２は、固体電解質材料を含んでもよい。以上の構成によれば、負極２０２内部のリチウムイオン伝導性を高め、高出力での動作が可能となる。固体電解質材料としては、正極２０１に含まれうる材料を用いてもよい。
【００９４】
負極活物質粒子のメジアン径は、０．１μｍ以上かつ１００μｍ以下であってもよい。負極活物質粒子のメジアン径が０．１μｍより小さいと、負極において、負極活物質粒子および固体電解質材料が、良好に分散しないため、電池の充放電特性が低下し得る。また、負極活物質粒子のメジアン径が１００μｍより大きいと、負極活物質粒子内のリチウム拡散速度が低下し得る。このため、電池の高出力での動作が困難となる場合がある。
【００９５】
負極活物質粒子のメジアン径は、固体電解質材料のメジアン径よりも、大きくてもよい。これにより、負極活物質粒子および固体電解質材料が良好に分散し得る。
【００９６】
負極２０２において、負極活物質粒子および固体電解質材料の合計体積に対する負極活物質粒子の体積を表す体積比Ｖｎは、０．３以上０．９５以下であってもよい。体積比Ｖｎが０．３未満である場合には、電池のエネルギー密度を十分に確保することが困難となり得る。一方、体積比Ｖｎが０．９５を超える場合には、高出力での電池の動作が困難となり得る。
【００９７】
負極２０２の厚みは、１０μｍ以上かつ５００μｍ以下であってもよい。負極の厚みが１０μｍ未満である場合には、十分な電池のエネルギー密度を確保することが困難となる可能性がある。また、負極の厚みが５００μｍを超える場合には、高出力での動作が困難となる可能性がある。
【００９８】
第１電解質層１０１および第２電解質層１０２には、イオン伝導性を高める目的で、硫化物固体電解質、酸化物固体電解質、高分子固体電解質、錯体水素化物固体電解質が含まれてもよい。これらの固体電解質材料としては正極２０１に含まれうる材料を用いてもよい。
【００９９】
正極２０１と、第１電解質層１０１と、第２電解質層１０２と、負極２０２とのうちの少なくとも１つには、粒子同士の密着性を向上する目的で、結着剤が含まれてもよい。結着剤は、電極を構成する材料の結着性を向上するために用いられる。結着剤としては、ポリフッ化ビニリデン、ポリテトラフルオロエチレン、ポリエチレン、ポリプロピレン、アラミド樹脂、ポリアミド、ポリイミド、ポリアミドイミド、ポリアクリルニトリル、ポリアクリル酸、ポリアクリル酸メチルエステル、ポリアクリル酸エチルエステル、ポリアクリル酸ヘキシルエステル、ポリメタクリル酸、ポリメタクリル酸メチルエステル、ポリメタクリル酸エチルエステル、ポリメタクリル酸ヘキシルエステル、ポリ酢酸ビニル、ポリビニルピロリドン、ポリエーテル、ポリエーテルサルフォン、ヘキサフルオロポリプロピレン、スチレンブタジエンゴム、カルボキシメチルセルロース、など、が挙げられる。
また、結着剤としては、テトラフルオロエチレン、ヘキサフルオロエチレン、ヘキサフルオロプロピレン、パーフルオロアルキルビニルエーテル、フッ化ビニリデン、クロロトリフルオロエチレン、エチレン、プロピレン、ペンタフルオロプロピレン、フルオロメチルビニルエーテル、アクリル酸、およびヘキサジエンからなる群より選択された２種以上の材料の共重合体が用いられうる。また、これらのうちから選択された２種以上が混合されて、結着剤として用いられてもよい。
【０１００】
正極２０１と負極２０２との少なくとも１つは、電子導電性を高める目的で、導電助剤を含んでもよい。導電助剤としては、例えば、
天然黒鉛または人造黒鉛のグラファイト類、
アセチレンブラック、ケッチェンブラックなどのカーボンブラック類、
炭素繊維または金属繊維などの導電性繊維類、
フッ化カーボン、
アルミニウムなどの金属粉末類、
酸化亜鉛またはチタン酸カリウムなどの導電性ウィスカー類、
酸化チタンなどの導電性金属酸化物、
ポリアニリン、ポリピロール、ポリチオフェンなどの導電性高分子化合物、
など、が用いられうる。炭素導電助剤を用いた場合、低コスト化を図ることができる。
【０１０１】
なお、正極２０１は、第１固体電解質材料を含んでもよい。
【０１０２】
以上の構成によれば、正極２０１と負極２０２との間のイオン導電率を、より向上することができる。
【０１０３】
図２は、実施の形態１における電池１１００の断面図を示す。
【０１０４】
実施の形態１における電池１１００においては、正極２０１は、第１固体電解質粒子１１１と正極活物質粒子２１１との混合材料を含む。
【０１０５】
第１固体電解質粒子１１１は、第１固体電解質材料からなる粒子、または、第１固体電解質材料を主たる成分として（例えば、第１固体電解質粒子１１１の全体に対する重量割合で５０％以上（５０重量％以上））含む粒子である。
【０１０６】
また、第１固体電解質粒子１１１の形状は、限定されるものではなく、例えば、針状、球状、楕円球状、など、であってもよい。例えば、第１固体電解質粒子１１１の形状は、粒子状であってもよい。
【０１０７】
例えば、実施の形態１における第１固体電解質粒子１１１の形状が粒子状（例えば、球状）の場合、メジアン径は、１００μｍ以下であってもよい。メジアン径が１００μｍより大きいと、正極活物質粒子２１１および第１固体電解質粒子１１１が、正極において良好に分散しないため、電池の充放電特性が低下し得る。また、実施の形態１においては、第１固体電解質粒子１１１のメジアン径は１０μｍ以下であってもよい。
【０１０８】
以上の構成によれば、正極２０１において、正極活物質粒子２１１および第１固体電解質粒子１１１が、良好に分散し得る。
【０１０９】
また、実施の形態１においては、第１固体電解質粒子１１１のメジアン径は、正極活物質粒子２１１のメジアン径より小さくてもよい。
【０１１０】
以上の構成によれば、電極において第１固体電解質粒子１１１および正極活物質粒子２１１が、より良好に分散し得る。
【０１１１】
正極活物質粒子２１１のメジアン径は、０．１μｍ以上かつ１００μｍ以下であってもよい。正極活物質粒子２１１のメジアン径が０．１μｍより小さいと、正極２０１において、正極活物質粒子２１１および第１固体電解質粒子１１１が、良好に分散しないため、電池の充放電特性が低下し得る。また、正極活物質粒子２１１のメジアン径が１００μｍより大きいと、正極活物質粒子２１１内のリチウム拡散が遅くなる。このため、電池の高出力での動作が困難となる場合がある。
【０１１２】
正極活物質粒子２１１のメジアン径は、第１固体電解質粒子１１１のメジアン径よりも、大きくてもよい。これにより、正極活物質粒子２１１および第１固体電解質粒子１１１が、良好に分散し得る。
【０１１３】
また、正極２０１は、複数の第１固体電解質粒子１１１および複数の正極活物質粒子２１１を含んでもよい。
【０１１４】
また、正極２０１において、第１固体電解質粒子１１１の含有量は、正極活物質粒子２１１の含有量と同じであってもよいし、異なっていてもよい。
【０１１５】
正極２０１において、正極活物質粒子２１１および第１固体電解質粒子１１１の合計体積に対する正極活物質粒子２１１の体積を表す体積比Ｖｐは、０．３以上０．９５以下であってもよい。体積比Ｖｐが０．３未満である場合には、電池のエネルギー密度を十分に確保することが困難となり得る。一方、体積比Ｖｐが０．９５を超える場合には、高出力での電池の動作が困難となり得る。
【０１１６】
なお、実施の形態１における電池は、コイン型、円筒型、角型、シート型、ボタン型、扁平型、積層型、など、種々の形状の電池として、構成されうる。
【０１１７】
＜第１固体電解質材料の製造方法＞
実施の形態１における第１固体電解質材料は、例えば、下記の方法により、製造されうる。
【０１１８】
生成物の組成比を考慮して二元系ハロゲン化物の原料粉を用意する。例えば、Ｌｉ３ＹＣｌ６の合成のためには、ＬｉＣｌおよびＹＣｌ３を、３：１のモル比で用意する。
【０１１９】
このとき、原料粉の種類を選択することで、上述の組成式における「Ｍ」、「Ｍｅ」、および「Ｘ」の元素を決定することができる。また、原料粉、配合比、および合成プロセスを調整することで、「α」、「β」、「γ」、「ｄ」、「δ」、「ａ」、「ｘ」、および「ｙ」の値が決定される。
【０１２０】
原料粉がよく混合される。次いで、メカノケミカルミリングの方法を用いて原料粉は粉砕される。このようにして、原料粉は反応し、第１固体電解質材料を得る。もしくは、原料粉がよく混合された後、真空中で焼結され、第１固体電解質材料を得てもよい。
【０１２１】
これにより、結晶相を含む前述の固体電解質材料が得られる。
【０１２２】
なお、固体電解質材料における結晶相の構成（すなわち、結晶構造）は、原料粉どうしの反応方法および反応条件の選択により、決定され得る。
【０１２３】
（実施例）
以下、実施例および比較例を用いて、本開示の詳細が説明される。
【０１２４】
≪実施例１≫
［第２固体電解質材料の作製］
露点−６０℃以下のアルゴングローブボックス内で、原料粉ＬｉＣｌとＹＣｌ３とを、モル比でＬｉＣｌ：ＹＣｌ３＝３：２となるように、用意した。その後、遊星型ボールミル（フリッチュ社製、Ｐ−７型）を用い、２５時間、６００ｒｐｍでこれらの原料粉をミリング処理することで、実施例１による第２固体電解質材料Ｌｉ３ＹＣｌ６の粉末を得た。
【０１２５】
［第１固体電解質材料の作製］
露点−６０℃以下のアルゴングローブボックス内で、原料粉ＬｉＣｌとＹＣｌ３とＺｒＣｌ４とを、モル比でＬｉＣｌ：ＹＣｌ３：ＺｒＣｌ４＝２．５：０．５：０．５となるように、用意した。その後、遊星型ボールミル（フリッチュ社製、Ｐ−７型）を用い、２５時間、６００ｒｐｍでこれらの原料粉をミリング処理することで、実施例１による第１固体電解質材料Ｌｉ２．５Ｙ０．５Ｚｒ０．５Ｃｌ６の粉末を得た。
【０１２６】
［硫化物固体電解質材料の作製］
Ａｒガスで満たされた露点−６０℃以下のアルゴングローブボックス内で、Ｌｉ２ＳとＰ２Ｓ５とを、モル比でＬｉ２Ｓ：Ｐ２Ｓ５＝７５：２５となるように、用意した。これらを乳鉢で粉砕して混合して、混合物を得た。その後、遊星型ボールミル（フリッチュ社製、Ｐ−７型）を用い、１０時間、５１０ｒｐｍで混合物をミリング処理することで、ガラス状の固体電解質を得た。ガラス状の固体電解質を、不活性雰囲気中で、２７０度で、２時間熱処理した。これにより、ガラスセラミックス状の固体電解質Ｌｉ２Ｓ−Ｐ２Ｓ５を得た。
【０１２７】
［正極材料の作製］
アルゴングローブボックス内で、実施例１による第１固体電解質材料Ｌｉ２．５Ｙ０．５Ｚｒ０．５Ｃｌ６と、正極活物質であるＬｉＣｏＯ２（以下、ＬＣＯと表記する）を、３０：７０の重量比で用意した。これらをメノウ乳鉢で混合することで、実施例１の正極材料を作製した。
【０１２８】
［負極材料の作製］
アルゴングローブボックス内で、硫化物固体電解質材料Ｌｉ２Ｓ−Ｐ２Ｓ５と、負極活物質のグラファイトを、６０：４０の重量比率で用意した。これらをメノウ乳鉢で混合することで、実施例１の負極材料を作製した。
【０１２９】
［二次電池の作製］
絶縁性外筒の中で、実施例１による負極材料（１２ｍｇ）、実施例１による第２固体電解質材料Ｌｉ３ＹＣｌ６（４０ｍｇ）、実施例１による第１固体電解質材料Ｌｉ２．５Ｙ０．５Ｚｒ０．５Ｃｌ６（４０ｍｇ）、および実施例１による正極材料（１０ｍｇ）の順に積層した。これを３６０ＭＰａの圧力で加圧成形することで、正極、第１電解質層、第２電解質層、および負極からなる積層体を作製した。
【０１３０】
次に、積層体の上下にステンレス鋼集電体を配置し、集電体に集電リードを付設した。
【０１３１】
最後に、絶縁性フェルールを用いて、絶縁性外筒内部を外気雰囲気から遮断・密閉することで、実施例１による電池を作製した。
【０１３２】
≪実施例２≫
［第２固体電解質材料の作製］
露点−６０℃以下のアルゴングローブボックス内で、原料粉ＬｉＢｒとＹＢｒ３とを、モル比でＬｉＢｒ：ＹＢｒ３＝３：２となるように、秤量した。その後、遊星型ボールミル（フリッチュ社製、Ｐ−７型）を用い、２５時間、６００ｒｐｍでミリング処理することで、実施例２による第２固体電解質材料Ｌｉ３ＹＢｒ６の粉末を得た。
【０１３３】
第２電解質層に実施例２の第２固体電解質材料を用いたこと以外は実施例１と同様の方法で二次電池を作製した。
【０１３４】
≪実施例３≫
［第２固体電解質材料の作製］
露点−６０℃以下のアルゴングローブボックス内で、原料粉ＬｉＢｒとＬｉＣｌとＬｉＩとＹＣｌ３とＹＢｒ３とを、モル比でＬｉＢｒ：ＬｉＣｌ：ＬｉＩ：ＹＣｌ３：ＹＢｒ３＝１：１：４：１：１となるように、用意した。その後、遊星型ボールミル（フリッチュ社製、Ｐ−７型）を用い、２５時間、６００ｒｐｍでミリング処理することで、第２固体電解質材料Ｌｉ３ＹＢｒ２Ｃｌ２Ｉ２の粉末を得た。
【０１３５】
第２電解質層に実施例３の第２固体電解質材料を用いたこと以外は実施例１と同様の方法で二次電池を作製した。
【０１３６】
≪比較例１≫
［二次電池の作製］
実施例１の第１固体電解質材料Ｌｉ２．５Ｙ０．５Ｚｒ０．５Ｃｌ６、実施例１による正極材料、および実施例１による負極材料とを用いて、比較例１による電池を以下のように作製した。
【０１３７】
絶縁性外筒の中で、実施例１の負極材料（１２ｍｇ）、実施例１の第１固体電解質材料Ｌｉ２．５Ｙ０．５Ｚｒ０．５Ｃｌ６（８０ｍｇ）、および実施例１の正極材料（１０ｍｇ）の順に積層した。これを３６０ＭＰａの圧力で加圧成形することで、正極、電解質層、および負極からなる積層体を作製した。
【０１３８】
次に、積層体の上下にステンレス鋼集電体を配置し、集電体に集電リードを付設した。
【０１３９】
最後に、絶縁性フェルールを用いて、絶縁性外筒内部を外気雰囲気から遮断・密閉することで、比較例１による電池を作製した。
【０１４０】
［充放電試験］
上述の実施例１〜３および比較例１の電池をそれぞれ用いて、以下の条件で、充放電試験が実施された。
【０１４１】
電池を２５℃の恒温槽に配置した。
【０１４２】
電池の理論容量に対して０．０５Ｃレート（２０時間率）となる電流値７０μＡで、定電流充電し、電圧３．６Ｖで充電を終了した。
【０１４３】
次に、同じく０．０５Ｃレートとなる電流値７０μＡで、放電し、電圧１．９Ｖで放電を終了した。
【０１４４】
以上により、上述の実施例１〜３および比較例１の電池のそれぞれの初回充放電効率（＝初回放電容量／初回充電容量）を得た。この結果は、下記の表１に示される。
【０１４５】
【表１】
2019146294.tif 000003
【０１４６】
［還元電位］
代表的なハロゲン化物の還元電位は、下記の表２に示される。
【０１４７】
【表２】
2019146294.tif 000004
【０１４８】
なお、表２に示される還元電位は、次の方法で測定された。
【０１４９】
すなわち、絶縁性外筒の中で、ＳＵＳ箔、表２に示されるハロゲン化物固体電解質材料（１００ｍｇ）、およびＬｉ箔を、この順に積層した。これを３６０ＭＰａの圧力で加圧成形することで、積層体を作製した。次に、積層体の上下にステンレス鋼集電体を配置し、集電体に集電リードを付設した。最後に、絶縁性フェルールを用いて、絶縁性外筒内部を外気雰囲気から遮断・密閉することで、還元電位測定用セルを作製した。
【０１５０】
［還元電位測定］
表２に記載の固体電解質材料をそれぞれ用いて、以下の条件で、還元電位の測定が実施された。還元電位測定用セルを２５℃の恒温槽に配置した。サイクリックボルタンメトリー測定により、Ｌｉ基準電位で−０．５Ｖ〜６Ｖまでを５ｍＶ／ｓの速度で電位走査することで還元電位を測定した。
【０１５１】
≪考察≫
図３は、実施例１および比較例１における電池の初期充放電特性を示すグラフである。
【０１５２】
図３と表１と表２とに示される結果から、負極側にＬｉに対する還元電位が低い固体電解質を配置することで、第１電解質層の還元を抑制し、充放電効率が向上することが確認された。
【０１５３】
表１に示される実施例１〜３および比較例１の結果から、Ｌｉ３ＹＣｌ６以外のハロゲン化物固体電解質においても同様の効果が確認された。
【産業上の利用可能性】
【０１５４】
本開示の電池は、例えば、全固体リチウム二次電池などとして、利用されうる。
【符号の説明】
【０１５５】
１００  電解質層
１０１  第１電解質層
１０２  第２電解質層
１１１  第１固体電解質粒子
２０１  正極
２０２  負極
２１１  正極活物質粒子
１０００、１１００  電池
【図１】
2019146294.tif 000005
【図２】
2019146294.tif 000006
【図３】
2019146294.tif 000007
【国際調査報告】
2019146294.tif 000008
2019146294.tif 000009
2019146294.tif 000010